(57)【特許請求の範囲】
【請求項１】
支持体上に、光学機能層を含む構成の偽造防止装飾媒体であって、前記光学機能層が、光学膜厚２１０ｎｍ以上３００ｎｍ以下である低視感反射率エリアと光学膜厚１００ｎｍ以上２１０ｎｍ以下である高視感反射率エリアを有し、かつ低視感反射率エリアと高視感反射率エリアを交互に配置してなることを特徴とする偽造防止装飾媒体。
【請求項２】
前記支持体と、ＯＶＤ層、光学機能層が少なくとも積層された構成の偽造防止装飾媒体であって、前記光学機能層が、光学膜厚２１０ｎｍ以上３００ｎｍ以下である低視感反射率エリアと光学膜厚１００ｎｍ以上２１０ｎｍ以下である高視感反射率エリアを有し、かつ低視感反射率エリアと高視感反射率エリアを交互に配置してなることを特徴とする偽造防止装飾媒体。
【請求項３】
前記光学機能層の低視感反射率エリアの視感反射率を１０．０以下とし、かつ高視感反射率エリアの視感反射率を１５．０以上として、低視感反射率エリアと高視感反射率エリアのコントラストにより線画を表現したことを特徴とする請求項１又は請求項２記載の偽造防止装飾媒体。
【発明の詳細な説明】
【０００１】
【産業上の利用分野】
本発明は、例えばクレジットカードや有価証券、証明書類等に転写される転写箔形態の偽造防止媒体や、物品に貼り付けるシール形態の偽造防止媒体、物品そのものに成型したような偽造防止媒体、又は包装紙、商業印刷物などの装飾効果の高い装飾媒体に関し、特にホログラムやグレーティングのようなＯＶＤ（Optical Variable Device）を有する偽造防止媒体に関するものである。
【０００２】
【従来の技術】
従来より、偽造を防止する手段としては、媒体そのものを真似することが困難なもので、しかも偽造・改竄などの不正行為の形跡の発見が容易であって、本物と偽物を確実に識別できるような方法が取られている。例えば紙幣など有価証券のように、そのもの自体に微細な加工を施すか、真似しにくい色調の彩色を施したり、また素材を特殊なものとして、構造または印刷技術の不正行為、或いは複写機による不法な複写による偽造などを困難にすることで、偽造防止を図っている。さらに印刷複製技術の進歩、または複写機などデジタル技術の進歩により、上記したような微細な加工を施したり、色彩を真似しにくくしても容易に再現することが可能となり、このような技術に対応して、加工技術を高微細化し、より複製・偽造を困難とするような方向に進んでいる。
【０００３】
また、複写機や印刷技術では複製・偽造の困難な、金属光沢を有する特殊な光学媒体を転写箔、シールの形態で物品に貼着・接着せしめて偽造防止を図る方法も行われている。例えばクレジットカードなどのように、ＯＶＤ転写箔を熱転写によりカードに接着し、ホログラム画像もしくはグレーティング画像をカードに形成する方法がある。
【０００４】
ホログラムやグレーティングは、見る角度に応じて固有のカラーシフト（反射光の色変化）を起こす干渉機能を有し、観察する位置により見える色が異なることから、その有無を確認すれば本物であるか否かを判定できると同時に、カラー複写機を用いた偽造に対しても、格別な偽造防止効果を有する偽造防止媒体である。
【０００５】
一方、ホログラムやグレーティングは、その光学効果（キラキラ感）、３Ｄ立体表現などの効果を持つことから、装飾媒体としても非常に装飾効果に優れた媒体であるといえる。
【０００６】
【発明が解決しようとする課題】
本発明は、これら従来技術の偽造を、より困難にするために考案されたものであり、その課題とするところは、媒体そのものを真似することが困難なもので、しかも偽造・改竄などの不正行為の形跡の発見が容易であって、本物と偽物を確実に識別できるような、新規な偽造防止媒体を提供することにある。
【０００７】
また本発明は、これら従来のＯＶＤ（本明細書において、上記ホログラム画像やまたグレーティング画像等の光学的に画像を表現した技術を総称し、ＯＶＤと称し、以下ＯＶＤと記す）に新規な装飾効果を付加するために考案されたものであり、その課題とするところは、キラキラ感の有無により画像を表現する新規な装飾媒体を提供することにある。
【０００８】
【課題を解決するための手段】
上記目的を達成するために本発明は、光学機能層の光学膜厚を部分的に変化させることで、光学機能層の視感反射率を部分的に変化させ、キラキラ感の有無（視感反射率の差）を生じせしめることで画像を表現した偽造防止装飾媒体を提供する。
【０００９】
すなわち、請求項１の発明は、支持体上に、光学機能層を含む構成の偽造防止装飾媒体であって、前記光学機能層が、光学膜厚２１０ｎｍ以上３００ｎｍ以下である低視感反射率エリアと光学膜厚１００ｎｍ以上２１０ｎｍ以下である高視感反射率エリアを有し、かつ低視感反射率エリアと高視感反射率エリアを交互に配置してなることを特徴とする偽造防止装飾媒体である。
【００１０】
また、請求項２の発明は、前記支持体と、ＯＶＤ層、光学機能層が少なくとも積層された構成の偽造防止装飾媒体であって、前記光学機能層が、光学膜厚２１０ｎｍ以上３００ｎｍ以下である低視感反射率エリアと光学膜厚１００ｎｍ以上２１０ｎｍ以下である高視感反射率エリアを有し、かつ低視感反射率エリアと高視感反射率エリアを交互に配置してなることを特徴とする偽造防止装飾媒体である。
【００１１】
さらに、請求項３の発明は、請求項１又は請求項２記載の偽造防止装飾媒体において、前記光学機能層の低視感反射率エリアの視感反射率を１０．０以下とし、かつ高視感反射率エリアの視感反射率を１５．０以上として、低視感反射率エリアと高視感反射率エリアのコントラストにより線画を表現したことを特徴とするものである。
【００１２】
【発明の実施の形態】
本発明の偽造防止装飾媒体は、支持体上に、光学機能層を含む構成の偽造防止装飾媒体であって、前記光学機能層の光学膜厚を部分的に変化させることで、光学機能層の視感反射率を部分的に変化させ、視感反射率の差により画像を表現したことを特徴とするもので、前記光学機能層の低視感反射率エリアの視感反射率を１０．０以下とし、かつ高視感反射率エリアの視感反射率を１５．０以上として、低視感反射率エリアと高視感反射率エリアのコントラストにより線画を表現したものである。
【００１３】
本発明の実施の形態を図に基づき詳細に説明する。
＜実施例１＞
以下、本実施例１では、転写箔形態の偽造防止装飾媒体を図面を用いて説明する。
図１は、本発明の一実施例における偽造防止装飾媒体を示す平面図であり、また図２は、上記偽造防止装飾媒体の一実施例における積層構成を示す断面図である。
【００１４】
実施例１における偽造防止装飾媒体１１は、図１及び図２に示すように、支持体としての基材２１上に剥離保護層２２、光学機能層２４、接着層２５が順次積層された構造となっている。
【００１５】
基材２１は、厚さ２５μｍの透明なポリエチレンテレフタレートフィルムである。基材としては、他にポリ塩化ビニル、ポリエステル、ポリカーボネート、ポリメタクリル酸メチル、ポリスチレン等の合成樹脂、天然樹脂、紙、合成紙などから単独で選択されたもの、または上記より選択されて組み合わされた複合体が使用可能となっている。
【００１６】
また、剥離保護層２２は、光学機能層２４を保護するために設けられたものであり、以下の配合比からなる組成物がグラビア印刷法により、乾燥温度１１０℃、厚さ０．８μｍで形成されている。
【００１７】
＜剥離保護層の組成＞
アクリル樹脂                            …３０部
ポリエステル樹脂                        …  ５部
トルエン                                …４０部
メチルエチルケトン                      …４０部
メチルイソブチルケトン                  …２０部
【００１８】
保護層２２としては、他に熱可塑性アクリル樹脂、塩化ゴム系樹脂、塩化ビニル−酢酸ビニル共重合樹脂、セルロース系樹脂、塩素化ポリプロピレン樹脂あるいはこれらにオイルシリコン、脂肪酸アミド、ステアリン酸亜鉛を添加したものが使用可能となっている。または、無機物を使用してもよい。
【００１９】
また、光学機能層２４は、光線を反射する層であって、その光学膜厚や構成に応じて各波長における反射率を変化させる干渉機能を有する層であり、画像を表現（形成）するための層である。本実施例１では、低視感反射率エリア１４Ｌと高視感反射率エリア１４Ｈの２種類のエリアを交互に配置した偽造防止装飾媒体１１を使用しており、それぞれ以下の構成の光学機能層２４が、真空蒸着法及びスパッタリング法により形成されている。
【００２０】
＜低視感反射率エリア１４Ｌの光学機能層＞
高屈折率セラミック膜…ＴｉＯ2 （ｎ＝２．０）  １３０ｎｍ
【００２１】
＜高視感反射率エリア１４Ｈの光学機能層＞
高屈折率セラミック膜…ＴｉＯ2 （ｎ＝２．０）    ６５ｎｍ
【００２２】
さらに本実施例１では、光学機能層２４に高屈折率セラミック膜を使用した構成としたが、ほかにも金属薄膜／高屈折率セラミック膜／金属膜、金属薄膜／低屈折率セラミック膜／金属膜、高屈折率セラミック膜／低屈折率セラミック膜／高屈折率セラミック膜、金属薄膜／高屈折率セラミック膜／低屈折率セラミック膜／高屈折率セラミック膜／金属膜などの積層構成が可能であり、干渉機能を有する層構成であれば、どのような構成でも使用することが可能である。
【００２３】
また、光学機能層２４の高屈折率セラミック膜に用いるセラミックとしては、他に、硫化亜鉛、二酸化ジルコニウム、酸化インジウム、酸化錫、酸化タンタル、酸化セリウム、酸化亜鉛などが使用可能となっている。
【００２４】
この高屈折率セラミック膜を形成する方法としては、膜厚の制御が可能であれば、いかなる成膜方法も用いることが可能である。なかでも薄膜の生成には乾式法が優れており、これには通常の真空蒸着法、スパッタリングなどの物理的気相析出法やＣＶＤ法のような化学的気相析出法を用いることができる。
【００２５】
なお、本実施例１では示さないが、光学機能層２４に使用可能な金属薄膜および金属膜としては、アルミニウム、鉄、チタン、金、銀、銅などの金属材料が使用可能となっている。
また、この金属薄膜および金属膜を形成する方法としては、蒸着法、スパッタリングなどの薄膜形成手段を用いることができ、金属薄膜および金属膜を構成する材料に応じて任意に選択することができる。
【００２６】
同様に、光学機能層２４に使用可能な低屈折率セラミック膜としては、フッ化マグネシウム、フッ化カルシウム、フッ化アルミニウム、フッ化セリウム、二酸化珪素、酸化アルミニウム、酸化マグネシウムなどが使用可能となっている。
また、この低屈折率セラミック膜を形成する方法としては、前記高屈折率セラミック膜を形成する方法と同様の方法を用いることができる。
【００２７】
また接着層２５は、以下の配合比からなる組成物がグラビア印刷法により、乾燥温度１１０℃、厚さ１．０μｍで形成されている。
【００２８】
＜接着層の組成＞
塩化ビニル−酢酸ビニル共重合体            …３０部
ポリエステル樹脂                          …２０部
メチルエチルケトン                        …５０部
トルエン                                  …５０部
【００２９】
なお、接着層２５としては、他にも、光学機能層２４を変質させたり冒すものでなければ通常用いられるものでよく、例えばアクリル系接着剤、ポリエステル系ポリアミドなどが使用可能であるが、これらに限定されるものではない。
【００３０】
上記構成の２種類の光学機能層２４（低視感反射率エリア１４Ｌと高視感反射率エリア１４Ｈ）は、その光学膜厚を変化させることで視感反射率を変えることができる。なお、下記に視感反射率と光学膜厚について説明する。
＜視感反射率Ｙの定義＞
本発明の実施例における視感反射率Ｙは、ＣＩＥ１９３１に基づき測定した値で、観測視野２度に対応している。実際には視感反射率Ｙは、下記の式〔数１〕により求められる。また照明光は、標準照明Ｃを用いて測定した。
【００３１】
【数１】
0004168471.tif 000002
【００３２】
＜光学膜厚の定義＞
本発明の実施例における光学膜厚ｎｄ（ｎｍ）は、物体の屈折率ｎと物体の実際の膜厚ｄ（ｎｍ）を乗じたもので、この値が変化することにより光の干渉で視感反射率Ｙが変化する。すなわち、本実施例では実際の膜厚ｄを変化させる方法についてしか記述していないが、屈折率ｎを変化させる方法によっても本発明は達成される。
【００３３】
発明者等の実験の結果、本実施例１に用いた高屈折率セラミック膜であるＴｉＯ2 の光学膜厚と視感反射率の関係は、図３に示す通りで、更に、人間が明るい／暗いと感じる境界値として視感反射率１３．０が見出された。
【００３４】
上記実験結果より、低視感反射率エリア１４Ｌは視感反射率１３．０以下となるように高屈折率セラミック膜であるＴｉＯ2 の光学膜厚を２１０ｎｍ以上３００ｎｍ以下とし、高視感反射率エリア１４Ｈは視感反射率１３．０以上となるように高屈折率セラミック膜であるＴｉＯ2 の光学膜厚を１００ｎｍ以上２１０ｎｍ以下として光学機能層２４を形成した。
【００３５】
なお、光学機能層２４における、キラキラ感の有無を生じせしめることで表示した画像に線画を用いる場合は、画像のコントラストを上げるために、低視感反射率エリア１４Ｌの視感反射率は１０．０以下、高視感反射率エリア１４Ｈの視感反射率は１５．０以上とすることが望ましい。
本実施例１では、低視感反射率エリア１４Ｌの視感反射率が８．０となるように光学膜厚２６０ｎｍで、高視感反射率エリア１４Ｈの視感反射率が２７．０となるように光学膜厚１３０ｎｍで光学機能層２４を形成した。
【００３６】
また、低反射率エリア１４Ｌと高反射率エリア１４Ｈの２種類のエリアを交互に配置する方法としては、通常の真空蒸着法、スパッタリングなどの物理的気相析出法やＣＶＤ法のような化学的気相析出法を行う際に、マスクを用いて部分的に蒸着する部分蒸着方法を用いて、偽造防止装飾媒体１１の光学機能層２４を作製した。
【００３７】
具体的には、まず図４に示すような格子状のマスク４１を用い光学膜厚が１３０ｎｍとなるように蒸着を行う。これにより、マスク開口部４２には光学膜厚１３０ｎｍの高屈折率セラミック膜が形成され、マスク遮蔽部４３には高屈折率セラミック膜は形成されない。
【００３８】
次いで、マスク４１を取り外し、光学膜厚が１３０ｎｍとなるように再度重ねて蒸着を行う。これにより、マスク開口部４２により形成された光学膜厚１３０ｎｍの高屈折率セラミック膜に積層された部分は、光学膜厚２６０ｎｍの低反射率エリア１４Ｌとなり、マスク遮蔽部４３により高屈折率セラミック膜が形成されていない部分に積層された部分は、光学膜厚１３０ｎｍの高反射率エリア１４Ｈとなる。
【００３９】
上記方法により作製した偽造防止装飾媒体１１は、従来の加熱転写法（ホットスタンプ、ロール転写、ラミネートなど）により、様々な媒体に転写して用いることができる。
【００４０】
以上説明したように本発明の実施例１によれば、キラキラ感の有無（視感反射率の差）により、ストライプ状の画像を表現することができ、装飾効果の高い新規な装飾媒体を提供することができた。
またこれにより、媒体そのものを真似することが困難なもので、しかも偽造・改竄などの不正行為の形跡の発見が容易であって、本物と偽物を確実に識別できるような、新規な偽造防止媒体を提供することができた。
【００４１】
＜実施例２＞
本発明の実施例２では、ＯＶＤラベルタイプの偽造防止装飾媒体について図面を用いて説明する。
図５は、本発明の他の実施例における偽造防止装飾媒体を示す平面図であり、図６は、上記偽造防止装飾媒体の一積層構成を示す断面図である。
【００４２】
偽造防止装飾媒体５１は、支持体としての基材６１上にＯＶＤ層６３が形成され、以下、光学機能層６４、粘着層６５が順次形成されている。
【００４３】
基材６１は、厚さ５０μｍの透明なポリエチレンテレフタレートフィルムである。この基材としては、実施例１で記述したものが使用可能となっている。
【００４４】
また、ＯＶＤ層６３には、基材６１とは反対側の面にレリーフ型ＯＶＤ６３ａが形成された構成となっている。
【００４５】
このレリーフ型ＯＶＤ６３ａは、レリーフ型ＯＶＤを構成する微細な凹凸パターンを形成したニッケル製のプレス版を、ＯＶＤ層６３上に加熱押圧するなどの周知の方法により形成可能である。
【００４６】
このレリーフ型ＯＶＤによるＯＶＤ画像５２は、従来のレリーフ型ホログラムであるレインボウ型のホログラム画像を用いた。
【００４７】
ＯＶＤ層６３はエンボス成形性が良好で、プレスムラが生じ難く、明るい再生像が得られ、基材６１及び光学機能層６４との接着性が良好である樹脂であって、以下の配合比からなる組成物がグラビア印刷法により、乾燥温度１１０℃、厚さ０．５μｍで形成されている。
【００４８】
＜ＯＶＤ層の組成＞
塩化ビニル−酢酸ビニル共重合体            …２５部
ウレタン樹脂                              …１０部
メチルエチルケトン                        …７０部
トルエン                                  …３０部
【００４９】
また、レリーフＯＶＤ形成面は、このような組成のＯＶＤ層６３に対し、版面温度が１６５℃のプレス成型を行うことにより形成されている。
【００５０】
このＯＶＤ層６３としては、他にポリカーボネート樹脂、ポリスチレン樹脂、ポリ塩化ビニル樹脂などの熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの熱硬化性樹脂あるいはこれらの混合物、さらにはラジカル重合性不飽和基を有する熱成形性材料などが使用可能であり、また、上記以外のものでも、回折構造を形成可能な安定性を有する材料であれば使用可能である。
【００５１】
また光学機能層６４は、光線を反射する層であって、その光学膜厚や構成に応じて各波長における反射率を変化させる干渉機能を有する層であり、画像を表現するための層である。本実施例２では、視感反射率を周期的に変化させた偽造防止装飾媒体５１を使用しており、それぞれ以下の膜厚の範囲で光学機能層６４が、真空蒸着法及びスパッタリング法により形成されている。
【００５２】
最低視感反射率部分の光学機能層６４（最高膜厚）
高屈折率セラミック膜…ＴｉＯ2 （ｎ＝２．０）  １２０ｎｍ
最高視感反射率部分の光学機能層６４（最低膜厚）
高屈折率セラミック膜…ＴｉＯ2 （ｎ＝２．０）    ９０ｎｍ
【００５３】
視感反射率を周期的に変化させる方法としては、通常の真空蒸着法、スパッタリングなどの物理的気相析出法やＣＶＤ法のような化学的気相析出法を行う際に、マスクを用いて部分的に蒸着密度を変える部分蒸着方法を用い、偽造防止装飾媒体５１の光学機能層６４を作製した。
【００５４】
具体的には、まず図７に示すように、格子状のマスク４１を蒸着源７２と被蒸着フィルム７３の中間に設け、光学膜厚が２４０ｎｍとなるように蒸着を行う。これにより、マスク開口部４２のエッジから蒸着物が回折し、開口部の直下には最大の光学膜厚２４０ｎｍの高屈折率セラミック膜が形成され、マスク遮蔽部４３の直下に近づくに従って光学膜厚が減少し、マスク遮蔽部４３の直下には最小の光学膜厚１８０ｎｍの高屈折率セラミック膜が形成される。
【００５５】
また粘着層６５は、以下の配合比からなる組成物がグラビア印刷法により、乾燥温度１１０℃、厚さ２０μｍで形成されている。
【００５６】
＜粘着層の組成＞
アクリル系粘着剤                              …３０部
メチルエチルケトン                            …３５部
トルエン                                      …３５部
【００５７】
なお、粘着層６５を形成する材料としては、例えば、ブチルゴム系、天然ゴム系、シリコン系、ポリイソブチル系等の粘着成分と、アルキルメタクリレート、ビニルエステル、アクリルニトリル、スチレン、ビニルモノマー等の凝集成分と、不飽和カルボン酸、ヒドロキシル基含有モノマー、アクリルニトリル等に代表される改質成分や重合開始剤、可塑剤、硬化剤、硬化促進剤、酸化防止剤等の添加剤を必要に応じて添加した粘着剤が適用できるが、これらに限定されるものでは無い。
【００５８】
上記方法により作製した偽造防止装飾媒体１１は、従来の加熱転写法（ホットスタンプ、ロール転写、ラミネートなど）により、様々な媒体に転写して用いることができる。
【００５９】
【発明の効果】
以上の構成による本発明によれば、キラキラ感の有無（視感反射率の差）が周期的に変化する画像をＯＶＤ画像と重ねて表現することができ、装飾効果の高い新規なＯＶＤ装飾媒体を提供することができた。
またこれにより、媒体そのものを真似することが困難なもので、しかも偽造・改竄などの不正行為の形跡の発見が容易であって、本物と偽物を確実に識別できるような、新規なＯＶＤ偽造防止媒体を提供することができた。
【図面の簡単な説明】
【図１】本発明の一実施例における偽造防止装飾媒体を示す平面図である。
【図２】上記偽造防止装飾媒体の一実施例における積層構成を示す断面図である。
【図３】本発明の偽造防止装飾媒体に係るＴｉＯ2 の光学膜厚と視感反射率の関係を示す相関図いある。
【図４】本発明の偽造防止装飾媒体に係るマスクの一形態を示す平面図である。
【図５】本発明の他の実施例における偽造防止装飾媒体を示す平面図である。
【図６】上記偽造防止装飾媒体の一積層構成を示す断面図である。
【図７】本発明の偽造防止装飾媒体に係る光学機能層形成方法の一例を示す模式図であり、（Ａ）は、側面からの図で、（Ｂ）は、底面の図である。
【符号の説明】
１１，５１…偽造防止装飾媒体
１４Ｌ    …低視感反射率エリア
１４Ｈ    …高視感反射率エリア
２１，６１…基材
２２      …剥離保護層
２４，６４…光学機能層
２５      …接着層
４１      …マスク
４２      …マスク開口部
４３      …マスク遮蔽部
５２      …ＯＶＤ画像
６３      …ＯＶＤ層
６５      …粘着層
７１      …蒸着装置
７２      …蒸着源
７３      …被蒸着フィルム
【図１】
0004168471.tif 000003
【図２】
0004168471.tif 000004
【図３】
0004168471.tif 000005
【図４】
0004168471.tif 000006
【図５】
0004168471.tif 000007
【図６】
0004168471.tif 000008
【図７】
0004168471.tif 000009